ВСТРОЕННЫЙ МЕТЕОРИТ
INBUILT METEORITE

Ссылка на связанную заявку
[0001] Дата приоритета данной заявки определяется датой подачи предварительной патентной заявки США №62/299,262, которая была подана 24.02.2016 и содержание которой полностью включено в данное описание посредством ссылки.
Область техники
[0002] Изобретение относится к ювелирным изделиям, содержащим метеорит, заключенный в металл (далее - встроенный метеорит), и к способу получения встроенного метеорита.
Уровень техники
[0003] Метеорит - это необычный камень, содержащий кристаллы железа и никеля, которые создают характерные паттерны. Ювелирным кольцам, подвескам, запонкам и браслетам метеорит придает оттенок древности и в то же время делает их полностью современными.
[0004] Известны образцы ювелирных изделий, содержащих метеоритный материал. Однако из уровня техники неизвестны ювелирные изделия, содержащие "встроенный метеорит", т.е. материал, при получении которого расплавленный металл комбинируют с кусочками метеорита, чтобы получить уникальную и поразительную сплавленную комбинацию металла и метеорита.
Раскрытие изобретения
[0005] Изобретение предлагает способ получения встроенного метеорита, включающий следующие операции: помещают кусочки метеорита в изложницу; нагревают металл до температуры, равной или превышающей его температуру плавления, в течение времени, достаточного для расплавления металла, с получением расплавленного металла; заливают расплавленный металл в изложницу, содержащую кусочки метеорита, для получения исходного комбинированного материала (ИКМ); производят холодное прессование ИКМ с получением листа, имеющего заданную толщину; нагревают указанный лист до температуры, равной или превышающей его температуру плавления, но ниже точки плавления кусочков метеорита в течение времени, достаточного для расплавления металла, с получением встроенного метеорита, и производят холодное прессование встроенного метеорита.
[0006] Согласно другому аспекту изобретения предлагается способ изготовления ювелирного изделия, содержащего встроенный метеорит. Данный способ включает следующие операции: получают встроенный метеорит, содержащий первый металл; присоединяют встроенный метеорит к ювелирному изделию, содержащему второй металл и имеющему корпус, адаптированный для приема встроенного метеорита, и нагревают комбинацию ювелирного изделия и встроенного метеорита до температуры, достаточной для расплавления указанных первого и второго металлов. Первый и второй металлы предпочтительно являются, по существу, одинаковыми, например полученными из одного источника. Первый и второй металлы могут быть сплавами драгоценных металлов.
[0007] Предлагается также способ предотвращения окисления встроенного метеорита, включающий расплавление противокоррозионного воска и его нанесение на кусочек встроенного метеорита при отрицательном давлении (например вакууме). Противокоррозионный воск может быть прозрачным или полупрозрачным. Этот воск может наноситься в горячем состоянии путем окунания, с помощью щетки или средств безвоздушного распыления. При осуществлении изобретения может быть использован белый воск для предотвращения ржавления марки NO-OX-ID, поставляемый фирмой Sanchem, Inc. (США).
[0008] Изобретение предлагает, кроме того, ювелирное изделие, содержащее встроенный метеорит, полученный согласно вариантам предложенного способа. Ювелирное изделие может относиться к любому типу ювелирных изделий, включая кольцо на палец руки, кольцо на палец ноги, серьгу, подвеску, браслет, браслет-манжету, анклет, запонку, часы или ожерелье.
Краткое описание чертежей
[0009] Изобретение иллюстрируется прилагаемыми чертежами.
[0010] На фиг. 1А представлена подвеска со встроенным метеоритом, полученным способом согласно изобретению.
[0011] На фиг. 1В представлено кольцо на палец руки со встроенным метеоритом, полученным способом согласно изобретению.
Осуществление изобретения
[0012] Изобретение относится к ювелирным изделиям со встроенным метеоритом, к способам получения встроенного метеорита, к способам включения встроенного метеорита в ювелирное изделие и к способам предотвращения коррозии встроенного метеорита.
[0013] Следует подчеркнуть, что метеорит, применимый для осуществления изобретения, может происходить из любого источника с учетом желательности конкретных физических характеристик. Желательные конкретные физические характеристики могут включать (не ограничиваясь ими), например, минеральное содержание, химический состав, цвет, твердость, температуру плавления и кристаллическую структуру. В одном варианте метеоритом может быть метеорит Гибеон (Gibeon), обнаруженный вблизи города Гибеон (Намибия). В другом варианте метеоритом может быть метеорит Муонионалуста (Muonionalusta), обнаруженный в Северной Скандинавии. Альтернативно, метеорит может быть получен из кратера Садбери (Sudbury), находящегося на Канадском щите вблизи города Грейтер Садбери (Greater Sudbury) в провинции Онтарио, Канада. В одном варианте метеорит может быть из кратера Вредефорт (Vredefort) в Южной Африке или из области Eastern Goldfields в штате Вашингтон (США). Метеорит может преимущественно состоять из железа и быть классифицирован как тонкоструктурный октаэдрит. В одном варианте метеорит содержит по меньшей мере 90% железа. Содержание железа в метеорите может составлять по меньшей мере 91%, по меньшей мере 92%, по меньшей мере 93%, по меньшей мере 94% или по меньшей мере 95%. Метеорит может быть выбран из группы, состоящей из железного метеорита, каменно-железного метеорита, ахондрита, хондрита и их комбинаций. Хондрит может являться энстатитовым хондритом (содержащим около 35% свободных Fe-Ni гранул), хондритом с высоким содержанием железа (среднее содержание Fe-Ni около 19%), хондритом с низким содержанием железа (среднее содержание Fe-Ni около 9%) или хондритом с низким содержанием металла.
Определения
[0014] Слово "около" соответствует ±10%. Например, выражение "около 1 г" охватывает интервал 0,9-1,1 г.
[0015] Термин "холодное прессование" используется так, как он обычно понимается специалистами. В частности, "холодное прессование" рассматривается в данном описании как синоним "штамповки", т.е. как приложение значительного внешнего давления при комнатной температуре.
[0016] Термин "исходный комбинированный материал" (ИКМ) соответствует комбинации метеорита с металлом, который перед комбинированием с метеоритом был расплавлен.
[0017] Термин "комнатная температура" подразумевает отсутствие нагрева или охлаждения. В общем случае комнатная температура соответствует среде с температурой в интервале 16-25°С.
Операции при получении встроенного метеорита
[0018] Куски метеорита могут быть разбиты на мелкие кусочки, пригодные для использования в ювелирных изделиях. Допустимо размалывание метеорита на мелкие кусочки. Кусочки метеорита могут быть тонкими и иметь неправильные контуры. Применимы метеоритные отходы. Каждый приемлемый кусочек метеорита может иметь массу от 50 мг до 10, 15, 20, 25, 50, 75, 100, 150 или 200 г. В одном варианте каждый кусочек метеорита имеет массу менее 10 г, например около 1 г, около 2 г, около 3 г, около 4 г, около 5 г, около 6 г, около 7 г, около 8 г, около 9 г или около 10 г. В другом варианте каждый кусочек метеорита имеет массу от 2 до 3 г.
[0019] Каждый кусочек метеорита имеет длину и ширину. В одном варианте эти размеры у каждого кусочка метеорита составляют от 0,5 мм до 25 мм. Например, длина и ширина кусочков метеорита могут составлять около 3 мм. Длина кусочка метеорита может составлять также около 1 мм, около 2 мм, около 3 мм, около 4 мм, около 5 мм, около 6 мм, около 7 мм, около 8 мм, около 9 мм или около 10 мм. Ширина кусочка метеорита может составлять также около 1 мм, около 2 мм, около 3 мм, около 4 мм, около 5 мм, около 6 мм, около 7 мм, около 8 мм, около 9 мм или около 10 мм.
[0020] Описанные мелкие кусочки метеорита могут быть помещены в изложницу, поверхность дна которой может быть плоской. Изложница может иметь квадратный или прямоугольный профиль. Альтернативно, изложница может иметь любую форму, пригодную для получения в ней встроенного метеорита. Кусочки метеорита могут быть распределены по дну изложницы случайным образом. Альтернативно, кусочки метеорита могут быть размещены согласно четкому, например орнаментальному, паттерну. Кусочки метеорита могут находиться при комнатной температуре.
[0021] Металл может быть отдельно нагрет до температуры, равной или превышающей его температуру плавления, так что он превратится в расплавленный металл. Может использоваться любой металл при условии, что его точка плавления ниже, чем у метеорита, с которым он комбинируется. Металл может иметь температуру плавления, которая по меньшей мере на 25°С, по меньшей мере на 50°С, по меньшей мере на 75°С, по меньшей мере на 100°С, по меньшей мере на 150°С или по меньшей мере на 200°С ниже, чем температура плавления метеорита.
[0022] Отношение содержания метеорита к содержанию металла по массе может составлять около 1:1, около 1:2, около 1:3, около 1:4, около 1:5, около 1:6, около 1:7, около 1:8, около 1:9, около 1:10, около 1:12, около 1:15, около 1:20, около 1:25 или около 1:50. Альтернативно, это отношение может составлять около 2:1, около 3:1, около 4:1, около 5:1, около 6:1, около 7:1, около 8:1, около 9:1, около 10:1, около 12:1, около 15:1, около 20:1, около 25:2 или около 50:1.
[0023] Металл может быть драгоценным металлом или смесью драгоценного и недрагоценного металлов. В качестве неограничивающих примеров, драгоценный металл может быть серебром, золотом, платиной или палладием. Альтернативно, драгоценным металлом может быть рутений, родий, осмий или ирридий. В одном варианте этим металлом может служить любая комбинация перечисленных металлов. В любом случае, расплавленный металл может быть разлит на кусочки метеорита, помещенные в изложницу. В результате будет получена комбинация металла и метеорита, именуемая в данном описании "исходным комбинированным материалом" (ИКМ). Изложница может иметь любой профиль, включая прямоугольный или квадратный.
[0024] Металл может являться сплавом, например золотым сплавом, никелевым сплавом, серебряным сплавом, платиновым сплавом, титановым сплавом, сплавом типа бронзы или их комбинацией. Так, сплав может содержать золото и серебро. Предусматривается также, что сплав может содержать по меньшей мере два, по меньшей мере три или по меньшей мере четыре металла, выбранных из группы, состоящей из золота, никеля, серебра, платины, ювелирного пьютера и титана. Серебро может представлять собой стерлинговое серебро. Альтернативно, сплав может быть бронзой.
[0025] В одном варианте сплав является сплавом золота, выбранным из группы, состоящей из желтого золота, цветного золота, монетного золота, электрума, родита (родия), розового золота, сплава тумбага и белого золота. Сплав "белое золото" может содержать никель и палладий.
[0026] В одном варианте сплав является никелевым сплавом, выбранным из группы, состоящей из алнико, алюмеля, хромеля (хромоникелевого сплава), купроникеля (хромоникелевого сплава), ферроникеля (сплава железа и никеля), нейзильбера (сплава меди, никеля и цинка), сплава Хастеллой (содержащего молибден, хром, иногда вольфрам), инконеля (содержащего хром, железо), монель-металла (содержащего медь, железо, марганец), нихрома (на основе хрома), никель-углеродного материала, нихросила (содержащего хром, кремний, магний), нисила (содержащего кремний), нитинола (сплава с памятью формы, содержащего титан), магнитомягких сплавов, мю-металла (содержащего железо), пермаллоя (содержащего железо, молибден), супермаллоя (содержащего молибден) и латуни (содержащей медь, цинк, марганец).
[0027] В другом варианте сплав является серебряным сплавом, выбранным из группы, состоящей из сплава серебра "аргентиум сильвер" (содержащего медь, германий), биллона, британского серебра (содержащего медь), слитков золота, электрума (содержащего золото), сплава голоид (goloid) (содержащего медь, золото), стерлинговой платины, сплава шибуичи (содержащего медь), стерлиногового серебра (содержащего медь) и тибетского серебра (содержащего медь).
[0028] В одном варианте сплав является титановым сплавом, выбранным из группы, состоящий из сплава Beta С (содержащего ванадий, хром), сплава 6al-4v (содержащего алюминий, ванадий), гидрида титана и нитрида титана.
[0029] Затем ИКМ может быть спрессован в виде одного или нескольких листов. Прессование ИКМ с получением листа может осуществляться с использованием гидравлического штамповочного пресса или любого другого прессовального оборудования, известного из уровня техники. Это прессование может проводиться при комнатной температуре (т.е. являться холодным прессованием). Альтернативно, оно может проводиться при повышенной температуре, например превышающей 50°С, 100°С, 200°С, 300°С, 400°С или 500°С. Перед началом холодного прессования ИКМ может быть охлажден до комнатной температуры.
[0030] Отпрессованный лист ИКМ характеризуется длиной и шириной. Этот лист может иметь толщину от 1 мм до 25 мм, от 1 до 20 мм или от 5 до 15 мм. Толщина листа ИКМ может составлять около 5 мм, около 6 мм или около 7 мм. Специалисту будет понятно, что предпочтительная толщина листа ИКМ зависит от ожидаемого применения ИКМ. В общем случае толщина ИКМ может составлять 1 мм, 2 мм, 3 мм, 4 мм, 5 мм, 6 мм, 7 мм, 8 мм, 9 мм или 10 мм. Длина ИКМ может составлять около 1 см, около 2 см, 3 см, 4 см, 5 см, 6 см, 7 см, 8 см, 9 см, 10 см, 11 см, 12 см, 13 см, 14 см, 15 см, 16 см, 17 см, 18 см, 19 см или 20 см. При этом длина может превышать 20 см. Ширина ИКМ может составлять около 1 см, 2 см, 3 см, 4 см, 5 см, 6 см, 7 см, 8 см, 9 см, 10 см, 11 см, 12 см, 13 см, 14 см, 15 см, 16 см, 17 см, 18 см, 19 см или 20 см. Длина и ширина могут быть, по существу, одинаковыми, т.е. лист ИКМ может быть квадратным. Альтернативно, длина и ширина могут быть различными, т.е. лист ИКМ может быть прямоугольным.
[0031] Прессование ИКМ с получением листа может оставить пустоты или зазоры между металлом и метеоритом вследствие отсутствия адгезии между металлом и метеоритом. Чтобы лучше приплавить к метеориту металл (имеющий более низкую точку плавления, чем метеорит), отпрессованный лист ИКМ может быть нагрет, например, в соответствующей печи. Этот нагрев можно осуществлять до температуры, равной или превышающей температуру плавления металла. Нагрев при данной температуре может производиться в течение по меньшей мере 10 мин, по меньшей мере 20 мин, по меньшей мере 30 мин, по меньшей мере 40 мин, по меньшей мере 50 мин, по меньшей мере 60 мин, по меньшей мере 90 мин или по меньшей мере 120 мин. Более конкретно, отпрессованный лист ИКМ может быть нагрет до температуры, составляющей по меньшей мере 500°С, по меньшей мере 600°С, по меньшей мере 700°С, по меньшей мере 800°С, по меньшей мере 900°С, по меньшей мере 1000°С, по меньшей мере 1100°С, по меньшей мере 1200°С, по меньшей мере 1300°С, по меньшей мере 1400°С, по меньшей мере 1500°С, по меньшей мере 1600°С, по меньшей мере 1700°С, по меньшей мере 1800°С, по меньшей мере 1900°С или по меньшей мере 2000°С. Отпрессованный лист ИКМ может быть нагрет до температуры, равной или превышающей температуру плавления металла, но более низкой, чем температура плавления метеорита, и составляющей, например, менее 500°С, менее 600°С, менее 700°С, менее 800°С, менее 900°С, менее 1000°С, менее 1100°С, менее 1200°С, менее 1300°С, менее 1400°С, менее 1500°С, менее 1600°С, менее 1700°С, менее 1800°С, менее 1900°С или менее 2000°С. В одном варианте отпрессованный лист ИКМ может нагреваться в печи в течение 20-30 мин при температуре, равной или превышающей температуру плавления металла, но более низкой, чем температура плавления метеорита. Нагрев листа ИКМ при температуре, равной или превышающей температуру плавления металла, приводит к расплавлению по меньшей мере части металла, т.е. к получению расплавленного металла. В результате некоторое количество расплавленного металла получает возможность заполнить по меньшей мере некоторые из пустот или зазоров между металлом и метеоритом, способствуя сплавлению металла с метеоритом при улучшении качества встроенного метеорита.
[0032] По окончании нагрева листа ИКМ при выбранной температуре в течение выбранного периода времени, достаточного для получения встроенного метеорита, встроенный метеорит может охладиться до комнатной температуры. Затем может быть проведено повторное прессование охлажденного встроенного метеорита. Второе прессование (т.е. прессование встроенного метеорита) может быть проведено при комнатной температуре, например с использованием гидравлического штамповочного пресса или любого другого прессовального оборудования, известного из уровня техники. Как следствие способа, посредством которого расплавленный металл мог затекать в пустоты или зазоры между металлом и метеоритом в процессе нагрева ИКМ, может сформироваться рандомизированный паттерн. Второе прессование (прессование встроенного метеорита) может проводиться при температуре превышающей, например, 50°С, 100°С, 200°С, 300°С, 400°С, 500°С или 1000°С. Способ может дополнительно предусматривать операцию охлаждения встроенного метеорита до комнатной температуры перед его холодным прессованием.
[0033] По завершении прессования встроенного метеорита он может иметь неровную поверхность, на которой могут иметься выступы. В связи с этим способ может включать операцию получения гладкой поверхности встроенного метеорита. Для осуществления этой операции может использоваться фрезерный/токарный станок с цифровым (компьютерным) управлением (ФТСЦУ). В результате будут получены листы встроенного метеорита с гладкой и плоской поверхностью.
[0034] Описанный способ может включать также дополнительную обработку (формование) встроенного метеорита с целью придания ему заданного профиля, который может соответствовать сфере, овалу, прямоугольнику, квадрату, неправильной форме, форме драгоценного камня, капле, удлиненной (по существу, круглой) полоски или ее части, сердечка или любой другой желательной форме. Допустимы и любые другие желательные профиль и размеры (включая толщину), подходящие для ожидаемого применения метеорита. Данная обработка может производиться на ФТСЦУ или вручную. Для этой обработки может быть использован любой известный метод, пригодный для получения орнаментальных профилей из листа встроенного метеорита.
Прикрепление встроенного метеорита к ювелирному изделию
[0035] Предлагаемый способ может включать также прикрепление сформованного встроенного метеорита к ювелирному изделию. Ювелирным изделием может быть, например, кольцо на палец руки, серьга, кольцо на палец ноги, подвеска, браслет, браслет-манжета, анклет, запонка, часы или ожерелье. У ювелирного изделия может иметься корпус для приема и удерживания встроенного метеорита. Нагрев корпуса и метеорита не должен расплавить метеорит. Корпус ювелирного изделия может содержать металл, например драгоценный металл. Альтернативно, металл корпуса может быть смесью драгоценного и недрагоценного металлов. Драгоценный металл может быть выбран из группы, состоящей из серебра, золота, палладия, титана и платины. Альтернативно, металл корпуса может быть сплавом. Металл корпуса и металл встроенного метеорита могут иметь, по существу, одинаковый состав. При этом основной металл корпуса и металл встроенного метеорита могут происходить из одного источника и, соответственно, иметь идентичный состав. Прикрепление может включать установку метеорита, которому придан заданный профиль, в корпус ювелирного изделия и нагрев корпуса и метеорита до температуры, достаточной для по меньшей мере частичного расплавления металла корпуса и металла встроенного метеорита. Нагрев корпуса может включать нагрев всего ювелирного изделия или его части. Ювелирное изделие может относиться к любому типу ювелирных изделий. Встроенный метеорит может быть приплавлен к ювелирному изделию путем нагрева до температуры, равной или превышающей температуру плавления металла, но более низкой, чем температура плавления метеорита, так что метеорит остается, по существу, неизменным. Альтернативно, нагрев может приводить к расплавлению не более 5%, 10%, 15%, 20% или 25% метеорита.
[0036] Нагрев корпуса (ювелирного изделия) и сформованного встроенного метеорита может производиться до температуры, составляющей по меньшей мере 500°С, по меньшей мере 600°С, по меньшей мере 700°С, по меньшей мере 800°С, по меньшей мере 900°С, по меньшей мере 1000°С, по меньшей мере 1100°С, по меньшей мере 1200°С, по меньшей мере 1300°С, по меньшей мере 1400°С, по меньшей мере 1500°С, по меньшей мере 1600°С, по меньшей мере 1700°С, по меньшей мере 1800°С, по меньшей мере 1900°С или по меньшей мере 2000°С. Альтернативно, нагрев корпуса (ювелирного изделия) и сформованного встроенного метеорита может производиться до температуры, составляющей менее 500°С, менее 600°С, менее 700°С, менее 800°С, менее 900°С, менее 1000°С, менее 1100°С, менее 1200°С, менее 1300°С, менее 1400°С, менее 1500°С, менее 1600°С, менее 1700°С, менее 1800°С, менее 1900°С или менее 2000°С. Нагрев при температуре, равной или превышающей температуру плавления металла, может производиться в течение по меньшей мере 15 мин, по меньшей мере 30 мин, по меньшей мере 45 мин, по меньшей мере 60 мин, по меньшей мере 75 мин, по меньшей мере 90 мин или по меньшей мере 120 мин.
[0037] Описанный способ может дополнительно включать полирование ювелирного изделия со встроенным метеоритом. Данный способ может дополнительно включать также чистку ювелирного изделия со встроенным метеоритом.
Предотвращение ржавления
[0038] Описанный способ может дополнительно включать нанесение на встроенный метеорит противокоррозионного материала. Противокоррозионный материал может быть противокоррозионным воском. Нанесение противокоррозионного воска может включать его расплавление и использование отрицательного давления (например вакуума), чтобы облегчить проникновение воска в любые пустоты во встроенном метеорите. Противокоррозионный воск может быть прозрачным или полупрозрачным. Он может наноситься в горячем состоянии путем окунания, с помощью щетки или средств безвоздушного распыления. При осуществлении изобретения может быть использован белый воск для предотвращения ржавления марки NO-OX-ID, поставляемый фирмой Sanchem, Inc. (США).
Примеры осуществления изобретения
[0039] Согласно аспекту изобретения метеорит имеет первую температуру плавления, а металл - вторую температур плавления, причем первая температура плавления является более высокой, чем вторая температура плавления, по меньшей мере на 50°С.
[0040] Согласно другому аспекту изобретения метеорит, перед его комбинированием с металлом, разбивают на кусочки с размерами, подходящими для использования в ювелирных изделиях. Метеорит может быть выбран из группы, состоящей из железного метеорита, каменно-железного метеорита, ахондрита, хондрита и их комбинаций. Хондрит может являться энстатитовым хондритом (содержащим около 35% свободных Fe-Ni гранул), хондритом с высоким содержанием железа (среднее содержание Fe-Ni около 19%), хондритом с низким содержанием железа (среднее содержание Fe-Ni около 9%) или хондритом с низким содержанием металла. Кусочки метеорита могут быть тонкими и иметь неправильные контуры. Кусочки метеорита могут иметь массу от 50 мг до 10, 15, 20, 25, 50, 75, 100, 150 или 200 г. При этом каждый кусочек метеорита может иметь массу менее 10 г, например от 2 до 3 г, и размеры (длину и ширину) в пределах 0,5-25 мм, например длину и ширину около 3 мм.
[0041] Согласно еще одному аспекту изобретения металл может быть драгоценным металлом или смесью драгоценного и недрагоценного металлов.
[0042] Согласно аспекту изобретения прессование/штамповка может осуществляться с использованием промышленного прессового оборудования.
[0043] Согласно следующему аспекту изобретения холодное прессование ИКМ производится при комнатной температуре. Согласно другому аспекту холодное прессование ИКМ производится при температуре, превышающей 100°С, 500°С или 1000°С. Холодное прессование встроенного метеорита также может производиться при комнатной температуре. Альтернативно, холодное прессование встроенного метеорита может производиться при температуре, превышающей 100°С, 500°С или 1000°С.
[0044] Согласно аспекту изобретения предлагаемый способ дополнительно включает прикрепление встроенного метеорита (которому придан заданный профиль) к ювелирному изделию, имеющему корпус, содержащий металл. При этом прикрепление включает установку сформованного метеорита в корпус и нагрев корпуса и метеорита до температуры, достаточной для по меньшей мере частичного расплавления металла корпуса и металла встроенного метеорита. Ювелирное изделие может представлять собой кольцо на палец руки, серьгу, кольцо на палец ноги, подвеску, браслет, браслет-манжету, анклет, запонку, часы или ожерелье. Металл корпуса и металл встроенного метеорита могут иметь, по существу, одинаковый состав и происходить из одного источника. Нагрев может приводить к расплавлению не более 5%, 10%, 15%, 20% или 25% метеорита. Металл корпуса может быть драгоценным металлом или смесью, содержащей драгоценный и недрагоценный металлы. Драгоценный металл может быть выбран из группы, состоящей из серебра, золота, палладия и платины.
[0045] Способ согласно изобретению дополнительно включает полирование и чистку ювелирного изделия со встроенным метеоритом, и/или нанесение на встроенный метеорит противокоррозионного воска. Нанесение противокоррозионного воска может включать его расплавление и использование отрицательного давления (например вакуума), чтобы облегчить проникновение воска в любые пустоты во встроенном метеорите. В качестве противокоррозионного воска может использоваться белый воск для предотвращения ржавления марки NO-OX-ID.
[0046] Согласно аспекту изобретения металл может быть сплавом, таким как золотой сплав, никелевый сплав, серебряный сплав, платиновый сплав, титановый сплав, сплав типа бронзы или их комбинация. Например, сплав может быть бронзой или белым золотом, содержащим никель и палладий.
[0047] Изобретение предлагает также способ изготовления ювелирного изделия, содержащего встроенный метеорит. Данный способ может включать следующие операции: получают встроенный метеорит, содержащий первый металл; присоединяют встроенный метеорит к ювелирному изделию, содержащему второй металл и имеющему корпус, адаптированный для приема встроенного метеорита, и нагревают комбинацию ювелирного изделия и встроенного метеорита до температуры, достаточной для расплавления указанных первого и второго металлов. Первый и второй металлы могут быть, по существу, одинаковыми. В частности, они могут быть драгоценными металлами. Драгоценный металл может быть выбран из группы, состоящей из серебра, золота, палладия и платины. Нагрев может проводиться до температуры, составляющей по меньшей мере 500°С, по меньшей мере 600°С, по меньшей мере 700°С, по меньшей мере 800°С, по меньшей мере 900°С, по меньшей мере 1000°С, по меньшей мере 1100°С, по меньшей мере 1200°С, по меньшей мере 1300°С, по меньшей мере 1400°С, по меньшей мере 1500°С, по меньшей мере 1600°С, по меньшей мере 1700°С, по меньшей мере 1800°С, по меньшей мере 1900°С или по меньшей мере 2000°С. При этом нагрев может предусматривать поддержание температуры, равной или превышающей температуру плавления первого металла, в течение по меньшей мере 15, 30, 45, 60, 75, 90, 120 мин или более длительного времени. Способ может включать также полирование и чистку ювелирного изделия со встроенным метеоритом и нанесение на встроенный метеорит противокоррозионного воска. Ювелирным изделием может быть кольцо на палец руки, серьга, кольцо на палец ноги, подвеска, браслет, браслет-манжета, анклет, запонка, часы или ожерелье.
[0048] Предложен также способ предотвращения окисления встроенного метеорита, включающий расплавление противокоррозионного воска и его нанесение на кусочек встроенного метеорита при отрицательном давлении (например вакууме).
Ювелирные изделия
[0049] Изобретение относится также к ювелирному изделию, содержащему встроенный метеорит и изготовленному согласно любому из вариантов описанного способа. Ювелирное изделие может представлять собой кольцо на палец руки, кольцо на палец ноги, серьгу, подвеску, браслет, браслет-манжету, анклет, запонку, часы или ожерелье. Кольцо на палец руки может быть гладким кольцом или кольцом с печаткой. Встроенный метеорит может включать кусочки метеорита и металл. Металлом может быть драгоценный металл, недрагоценный металл или их комбинация, в частности сплав. Сплав может представлять собой золотой сплав, никелевый сплав, серебряный сплав, платиновый сплав, титановый сплав, сплав типа бронзы или их комбинацию. Например, сплав может включать по меньшей мере два, по меньшей мере три или по меньшей мере четыре металла, выбранных из группы, состоящей из золота, никеля, серебра, платины и титана. Альтернативно, сплав может быть бронзой. Кусочки метеорита могут иметь неправильные формы. Применимы метеоритные отходы. Драгоценный металл может окружать кусочки неправильной формы и заполнять пустоты в метеорите.
[0050] Ювелирное изделие согласно изобретению может содержать драгоценный металл, выбранный из группы, состоящей из золота, никеля, серебра, платины, титана и их комбинаций. Может использоваться, в частности, черный титан. Встроенный метеорит может содержать белое или желтое золото, которое может быть 9-, 14-, 18-, 22- или 24-каратным золотом. Встроенный метеорит может содержать стерлинговое серебро, например гравированное стерлинговое серебро.
[0051] Предложенное ювелирное изделие может иметь корпус для фиксации или поддерживания встроенного метеорита. Альтернативно, ювелирное изделие может включать в себя инкрустацию встроенным метеоритом.
[0052] В варианте, в котором ювелирное изделие имеет инкрустацию встроенным метеоритом, драгоценным металлом, используемым в этом изделии, является стерлинговое серебро.
[0053] Ювелирное изделие согласно изобретению может представлять собой кольцо на палец руки из драгоценного металла в виде 14- или 18-каратного белого или желтого золота с инкрустацией встроенным метеоритом.
[0054] Альтернативно, ювелирное изделие согласно изобретению может быть выполнено из драгоценного металла в виде черного титана и иметь инкрустацию встроенным метеоритом.
[0055] Хотя изобретение было описано на примере конкретных вариантов, специалистам будет понятно, что, без выхода за пределы изобретения, в него могут быть внесены различные изменения, включая эквивалентные замены его элементов. В частности, возможны не выходящие за пределы изобретения многочисленные модификации с целью адаптации к конкретной ситуации или конкретному материалу.
[0056] Таким образом, изобретение не должно рассматриваться как ограниченное своими конкретными вариантами, описанными в качестве наиболее подходящих для осуществления изобретения. Напротив, изобретение включает все варианты, не выходящие за пределы прилагаемой формулы.
Примеры
Пример 1
[0057] Встроенный метеорит прикреплен, в виде инкрустации, к ювелирному изделию из драгоценного металла (например к кольцу на палец руки, ювелирной рамке или к обратной стороне подвески в виде жетона). Состав металла, окружающего ювелирное изделие, такой же, что и у металла, сплавленного с метеоритом при получении встроенного метеорита. В данном примере используется серебро с точкой плавления у 961,8°С, так что лист встроенного метеорита нагревают в печи до температуры, составляющей по меньшей мере 961,8°С. Этот процесс дает металлу возможность свободно течь вокруг метеорита в расплавленном, жидком состоянии, связывая оба материала. Поскольку точка плавления драгоценных металлов (включая серебро) ниже, чем у метеорита, данный процесс нагрева не влияет на метеорит. Например, если лист встроенного метеорита используется при изготовлении подвески в форме жетона, предварительно сформованный профиль метеорита будет иметь те же размеры, что и готовая подвеска (без учета основы ювелирного изделия, выполненной из драгоценного металла, к которой крепится встроенный метеорит). Если встроенный метеорит наносится на кольцо на палец руки, то предварительно сформированный профиль метеорита имеет тот же размер, что и боковая поверхность кольца, так что метеорит может быть прикреплен к корпусу из драгоценного металла (образующему основу изделия) путем приплавления.
ПРИМЕР 2
[0058] Противокоррозионный воск расплавляют и, с использованием вакуума, обеспечивают его затекание в неправильные поверхности встроенного метеорита. Это способствует предотвращению быстрого окисления и ржавления встроенного метеорита. Быстрое окисление может быть обусловлено высоким содержанием железа в материале метеорита. Без проведения этой завершающей операции ювелирные изделия, изготовленные с использованием встроенного метеорита, могут быстро окислиться и поржаветь, что является крайне нежелательным, особенно в отношении ювелирных изделий с оригинальным дизайном и ювелирных изделий из драгоценных металлов.